【手続補正書】
【提出日】平成27年5月29日(2015.5.29)
【手続補正１】
【補正対象書類名】特許請求の範囲
【補正対象項目名】全文
【補正方法】変更
【補正の内容】
【特許請求の範囲】
【請求項１】
ポリアミド充填アクリレートコポリマー組成物であって、
Ａ．１．ａ）非晶質アクリレートコポリマーの総重量を基準として、少なくとも５０重量％の、少なくとも１つのモノマーが下記の構造を有する重合単位
【化１】
2014517138.tif 000001
（式中、Ｒ1は、ＨまたはＣ1〜Ｃ10アルキルであり、Ｒ2は、Ｃ1〜Ｃ12アルキル、Ｃ1〜Ｃ20アルコキシアルキル、Ｃ1〜Ｃ12シアノアルキル、またはＣ1〜Ｃ12フルオロアルキルである）、および
ｂ）不飽和カルボン酸、不飽和カルボン酸の無水物、不飽和エポシド、およびそれらの２つ以上の混合物からなる群から選択される硬化部位モノマーの０．３モルパーセント〜１．０モルパーセントの共重合単位
を含む４０〜９０重量％の１つまたは複数の非晶質アクリレートコポリマーと；
２．少なくとも１６０℃の溶融ピーク温度を有する１０〜６０重量％の１つまたは複数のポリアミドと
を含むポリマーブレンド組成物であって、
ｉ）前記ポリマーブレンドがＡＳＴＭ  Ｄ６７４６−１０に従って測定される約２ＭＰａ未満の生強度を有し、ｉｉ）前記１つまたは複数のポリアミドが前記ポリマーブレンド組成物中に不連続相として存在し、そしてｉｉｉ）前記１つまたは複数の非晶質アクリレートコポリマーおよび１つまたは複数のポリアミドの重量百分率が、前記ポリマーブレンド組成物中の前記１つまたは複数の非晶質アクリレートコポリマーおよび１つまたは複数のポリアミドの総合重量を基準としているポリマーブレンド組成物
を含むポリアミド充填アクリレートコポリマー組成物。
【請求項２】
ポリアミド充填アクリレートコポリマー組成物の製造方法であって、
Ａ．１．ａ）前記非晶質アクリレートコポリマーの総重量を基準として、少なくとも５０重量％の、少なくとも１つのモノマーが下記の構造を有する重合単位
【化２】
2014517138.tif 000002
（式中、Ｒ1は、ＨまたはＣ1〜Ｃ10アルキルであり、Ｒ2は、Ｃ1〜Ｃ12アルキル、Ｃ1〜Ｃ20アルコキシアルキル、Ｃ1〜Ｃ12シアノアルキル、またはＣ1〜Ｃ12フルオロアルキルである）
；および
ｂ）不飽和カルボン酸、不飽和カルボン酸の無水物、不飽和エポシド、およびそれらの２つ以上の混合物からなる群から選択される硬化部位モノマーの共重合単位
を含む４０〜９０重量％の１つまたは複数の非晶質アクリレートコポリマーと；
２．少なくとも１６０℃の溶融ピーク温度を有する１０〜６０重量％の１つまたは複数のポリアミドと
を含むポリマーブレンド組成物であって、
前記１つまたは複数の非晶質アクリレートコポリマーおよび１つまたは複数のポリアミドの重量百分率が、前記ポリマーブレンド組成物中の前記１つまたは複数の非晶質アクリレートコポリマーおよび１つまたは複数のポリアミドの総合重量を基準としている
ポリマーブレンド組成物を提供する工程と；
Ｂ．前記ポリマーブレンド組成物を、前記１つまたは複数のポリアミドの溶融ピーク温度よりも上の温度で混合して前記１つまたは複数のポリアミドを前記１つまたは複数の非晶質アクリレートコポリマー内に分散させ、それによってポリアミド充填アクリレートコポリマー組成物を形成する工程と；
Ｃ．前記ポリアミド充填アクリレートコポリマー組成物を、前記１つまたは複数のポリアミドの結晶化ピーク温度よりも下の温度に冷却し、それによってｉ）連続非晶質アクリレートコポリマー相および不連続ポリアミド相を含み、そしてｉｉ）ＡＳＴＭ  Ｄ６７４６−１０に従って測定される約２ＭＰａ未満の生強度を有するポリアミド充填アクリレートコポリマー組成物を形成する工程と
を含む、ポリアミド充填アクリレートコポリマー組成物の製造方法。
【請求項３】
請求項２に記載の方法によって製造されるポリアミド充填アクリレートコポリマー組成物。
【請求項４】
Ａ．請求項１または３に記載のポリアミド充填アクリレートコポリマー組成物と
Ｂ．アミン硬化剤と
を含む硬化性アクリレートコポリマー組成物。
【請求項５】
Ａ．請求項４に記載の硬化性アクリレートコポリマー組成物と
Ｂ．強化充填材の不在を別にすれば同一組成のものである対照組成物のＳｈｏｒｅ  Ａ硬度と比べて約２０ポイント以下の前記硬化アクリレートコポリマー組成物のＳｈｏｒｅ  Ａ硬度の増加をもたらす量で前記硬化性アクリレートコポリマー組成物中に存在する強化充填材と
から本質的になる硬化性アクリレートコポリマー組成物であって、ｉ）前記硬化性アクリレートコポリマー組成物および対照組成物が、１ｍｍ〜２．５ｍｍ厚さの試験検体へ成形され、少なくとも１０ＭＰａの圧力で密閉金型中で１０分間１７５℃の温度への暴露によって硬化させられ、金型から外され、熱風炉中で４時間１７５℃の温度でのポスト硬化にかけられ、ｉｉ）ポスト硬化アクリレートコポリマー組成物および対照組成物のＳｈｏｒｅ  Ａ硬度がＡＳＴＭ  Ｄ２２４０−０６（１秒読み取り）に従って測定され、そしてｉｉｉ）そして前記ポスト硬化アクリレートコポリマー組成物が４０よりも大きいＳｈｏｒｅ  Ａ硬度を有する組成物。
【請求項６】
Ａ．請求項４または５に記載の硬化性アクリレートコポリマー組成物を提供する工程と、
Ｂ．前記硬化性アクリレートコポリマー組成物を約２〜６０分間約１６０℃〜約２００℃の温度に曝すことによって前記硬化性アクリレートコポリマー組成物を硬化させて架橋したアクリレートコポリマーエラストマー組成物を形成し、そして任意選択的に前記架橋した組成物を約１６０℃〜約２００℃の温度でポスト硬化に曝し、それによってＡＳＴＭ  Ｄ２２４０−０６（１秒読み取り）に従って測定される、少なくとも４０のＳｈｏｒｅ  Ａ硬度を有するアクリレートコポリマーエラストマー組成物を形成する工程と
を含む、硬化エラストマー組成物の製造方法。
【請求項７】
請求項６に記載の方法によって製造される硬化エラストマー組成物。
【手続補正２】
【補正対象書類名】明細書
【補正対象項目名】０２１７
【補正方法】変更
【補正の内容】
【０２１７】
ブレンドＢ５４〜Ｂ５６をロールミルで混合して表２７に示されるような、硬化性組成物Ｅ３７〜Ｅ３９を形成した。比較硬化性組成物ＣＥ４２〜ＣＥ４４は、Ｅ３７〜Ｅ３９と同じアクリレートコポリマーから製造されたが、カーボンブラックを唯一の強化充填材として含有する。硬化性組成物はすべて良く硬化し、プレス硬化およびポスト硬化後に良好な特性を示す。しかし、１９０℃で２週間の熱風老化後に、硬化組成物Ｅ３７〜Ｅ３９は、同じアクリレートコポリマーを含み、そしてカーボンブラックを充填材として組み込んでいるそれぞれの硬化比較組成物よりも大きい引張強度および伸びを示す。組成物Ｅ３８およびＣＥ４３は、約１．３モル％の高レベルの共重合硬化部位モノマーを有する、アクリレートコポリマーＡ２を含む。結果として、Ａ２を含む硬化組成物は、１モル％未満の共重合硬化部位モノマーを含むアクリレートコポリマーをベースとする硬化組成物よりも熱風老化中に硬くなり、脆化する大きい傾向を示す。  
本発明は以下の実施の態様を含むものである。
１．ポリアミド充填アクリレートコポリマー組成物であって、
Ａ．１．ａ）非晶質アクリレートコポリマーの総重量を基準として、少なくとも５０重量％の、少なくとも１つのモノマーが下記の構造を有する重合単位
【化１】
2014517138.tif 000003
（式中、Ｒ1は、ＨまたはＣ1〜Ｃ10アルキルであり、Ｒ2は、Ｃ1〜Ｃ12アルキル、Ｃ1〜Ｃ20アルコキシアルキル、Ｃ1〜Ｃ12シアノアルキル、またはＣ1〜Ｃ12フルオロアルキルである）、および
ｂ）不飽和カルボン酸、不飽和カルボン酸の無水物、不飽和エポシド、およびそれらの２つ以上の混合物からなる群から選択される硬化部位モノマーの０．３モルパーセント〜１．０モルパーセントの共重合単位
を含む４０〜９０重量％の１つまたは複数の非晶質アクリレートコポリマーと；
２．少なくとも１６０℃の溶融ピーク温度を有する１０〜６０重量％の１つまたは複数のポリアミドと
を含むポリマーブレンド組成物であって、
ｉ）前記ポリマーブレンドがＡＳＴＭ  Ｄ６７４６−１０に従って測定される約２ＭＰａ未満の生強度を有し、ｉｉ）前記１つまたは複数のポリアミドが前記ポリマーブレンド組成物中に不連続相として存在し、そしてｉｉｉ）前記１つまたは複数の非晶質アクリレートコポリマーおよび１つまたは複数のポリアミドの重量百分率が、前記ポリマーブレンド組成物中の前記１つまたは複数の非晶質アクリレートコポリマーおよび１つまたは複数のポリアミドの総合重量を基準としているポリマーブレンド組成物
を含むポリアミド充填アクリレートコポリマー組成物。
２．ポリアミド充填アクリレートコポリマー組成物の製造方法であって、
Ａ．１．ａ）前記非晶質アクリレートコポリマーの総重量を基準として、少なくとも５０重量％の、少なくとも１つのモノマーが下記の構造を有する重合単位
【化２】
2014517138.tif 000004
（式中、Ｒ1は、ＨまたはＣ1〜Ｃ10アルキルであり、Ｒ2は、Ｃ1〜Ｃ12アルキル、Ｃ1〜Ｃ20アルコキシアルキル、Ｃ1〜Ｃ12シアノアルキル、またはＣ1〜Ｃ12フルオロアルキルである）
；および
ｂ）不飽和カルボン酸、不飽和カルボン酸の無水物、不飽和エポシド、およびそれらの２つ以上の混合物からなる群から選択される硬化部位モノマーの共重合単位
を含む４０〜９０重量％の１つまたは複数の非晶質アクリレートコポリマーと；
２．少なくとも１６０℃の溶融ピーク温度を有する１０〜６０重量％の１つまたは複数のポリアミドと
を含むポリマーブレンド組成物であって、
前記１つまたは複数の非晶質アクリレートコポリマーおよび１つまたは複数のポリアミドの重量百分率が、前記ポリマーブレンド組成物中の前記１つまたは複数の非晶質アクリレートコポリマーおよび１つまたは複数のポリアミドの総合重量を基準としている
ポリマーブレンド組成物を提供する工程と；
Ｂ．前記ポリマーブレンド組成物を、前記１つまたは複数のポリアミドの溶融ピーク温度よりも上の温度で混合して前記１つまたは複数のポリアミドを前記１つまたは複数の非晶質アクリレートコポリマー内に分散させ、それによってポリアミド充填アクリレートコポリマー組成物を形成する工程と；
Ｃ．前記ポリアミド充填アクリレートコポリマー組成物を、前記１つまたは複数のポリアミドの結晶化ピーク温度よりも下の温度に冷却し、それによってｉ）連続非晶質アクリレートコポリマー相および不連続ポリアミド相を含み、そしてｉｉ）ＡＳＴＭ  Ｄ６７４６−１０に従って測定される約２ＭＰａ未満の生強度を有するポリアミド充填アクリレートコポリマー組成物を形成する工程と
を含む、ポリアミド充填アクリレートコポリマー組成物の製造方法。
３．前記２．に記載の方法によって製造されるポリアミド充填アクリレートコポリマー組成物。
４．前記１つまたは複数の非晶質アクリレートコポリマーが、アルキルアクリレート、アルキルメタクリレート、アルコキシアルキルアクリレート、アルコキシアルキルメタクリレート、およびそれらの２つ以上の混合物からなる群から選択される少なくとも１つのモノマーの共重合単位を含む前記１．または３．に記載のポリアミド充填アクリレートコポリマー組成物。
５．前記アルキルアクリレートが、メチルアクリレート、エチルアクリレート、およびブチルアクリレートからなる群から選択されるアルキルアクリレートである前記４．に記載のポリアミド充填アクリレートコポリマー組成物。
６．前記１つまたは複数の非晶質アクリレートコポリマーの少なくとも１つが、１，４−ブテン二酸、不飽和カルボン酸の無水物、１，４−ブテン二酸のモノアルキルエステル、およびそれらの２つ以上の混合物からなる群から選択される硬化部位モノマーを含む前記１．〜５．のいずれかに記載のポリアミド充填アクリレートコポリマー組成物。
７．前記１つまたは複数の非晶質アクリレートコポリマーの少なくとも１つが、オレフィンの共重合単位をさらに含む前記１．〜６．のいずれかに記載のポリアミド充填アクリレートコポリマー組成物。
８．前記１つまたは複数の非晶質アクリレートコポリマーの少なくとも１つが、不飽和エポキシドである硬化部位モノマーを含む前記１．〜５．および７．のいずれかに記載のポリアミド充填アクリレートコポリマー組成物。
９．前記１つまたは複数のポリアミドの少なくとも１つが、ｉ）開環またはアミノカルボン酸の縮合によって形成されるポリアミドとｉｉ）２７０℃未満の溶融ピーク温度および６０ミリ当量／ｋｇ以下のアミン末端基濃度を有するポリアミドとからなる群から選択される前記１．〜８．のいずれかに記載のポリアミド充填アクリレートコポリマー組成物。
１０．Ａ．前記１．〜９．のいずれかに記載のポリアミド充填アクリレートコポリマー組成物と
Ｂ．アミン硬化剤と
を含む硬化性アクリレートコポリマー組成物。
１１．Ａ．前記１０．に記載の硬化性アクリレートコポリマー組成物と
Ｂ．強化充填材の不在を別にすれば同一組成のものである対照組成物のＳｈｏｒｅ  Ａ硬度と比べて約２０ポイント以下の前記硬化アクリレートコポリマー組成物のＳｈｏｒｅ  Ａ硬度の増加をもたらす量で前記硬化性アクリレートコポリマー組成物中に存在する強化充填材と
から本質的になる硬化性アクリレートコポリマー組成物であって、ｉ）前記硬化性アクリレートコポリマー組成物および対照組成物が、１ｍｍ〜２．５ｍｍ厚さの試験検体へ成形され、少なくとも１０ＭＰａの圧力で密閉金型中で１０分間１７５℃の温度への暴露によって硬化させられ、金型から外され、熱風炉中で４時間１７５℃の温度でのポスト硬化にかけられ、ｉｉ）ポスト硬化アクリレートコポリマー組成物および対照組成物のＳｈｏｒｅ  Ａ硬度がＡＳＴＭ  Ｄ２２４０−０６（１秒読み取り）に従って測定され、そしてｉｉｉ）そして前記ポスト硬化アクリレートコポリマー組成物が４０よりも大きいＳｈｏｒｅ  Ａ硬度を有する組成物。
１２．前記アミン硬化剤が、ジアミンカルバメート、ジアミン、およびそれらの混合物からなる群から選択される前記１０．または１１．に記載の硬化性アクリレートコポリマー組成物。
１３．酸化防止剤、硬化促進剤、可塑剤、加工助剤、ワックス、顔料、および着色剤からなる群から選択される少なくとも１つの材料をさらに含む前記１０．〜１２．のいずれかに記載の硬化性アクリレートコポリマー組成物。
１４．Ａ．前記１０．〜１３．のいずれかに記載の硬化性アクリレートコポリマー組成物を提供する工程と、
Ｂ．前記硬化性アクリレートコポリマー組成物を約２〜６０分間約１６０℃〜約２００℃の温度に曝すことによって前記硬化性アクリレートコポリマー組成物を硬化させて架橋したアクリレートコポリマーエラストマー組成物を形成し、そして任意選択的に前記架橋した組成物を約１６０℃〜約２００℃の温度でポスト硬化に曝し、それによってＡＳＴＭ  Ｄ２２４０−０６（１秒読み取り）に従って測定される、少なくとも４０のＳｈｏｒｅ  Ａ硬度を有するアクリレートコポリマーエラストマー組成物を形成する工程と
を含む、硬化エラストマー組成物の製造方法。
１５．前記１４．に記載の方法によって製造される硬化エラストマー組成物。